(57)【要約】【課題】優れた帯電防止性、背面転写性、耐削れ性、耐ブロッキング性、回収性を有すると共に、ロイコ染料との接着性に優れたプリペードカード用積層ポリエステルフィルムを提供する。【解決手段】ポリエステルフィルムの少なくとも片面に、トルエンに対する膨潤率が２５０〜７００％で、かつ２３℃、相対湿度５０％における、表面固有抵抗値が５×１０１１以下である帯電防止性塗膜が塗設されていることを特徴とするプリペードカード用積層ポリエステルフィルム。【選択図】　なし【特許請求の範囲】
【請求項１】
ポリエステルフィルムの少なくとも片面に、トルエンに対する膨潤率が２５０〜７００％で、かつ２３℃、相対湿度５０％における、表面固有抵抗値が５×１０１１以下である帯電防止性塗膜が塗設されていることを特徴とするプリペードカード用積層ポリエステルフィルム。
【請求項２】
帯電防止性塗膜が、ガラス転移温度−１０〜４０℃のアクリル共重合体（Ａ）２０〜７０重量％、下記式（１）で示される構造の繰り返し単位を主成分とする帯電防止剤（Ｂ）１５〜６０重量％、オキサゾリン基を有する重合体（Ｃ）３〜２５重量％、及び界面活性剤（Ｄ）１〜１５重量％を含有する塗膜である、請求項１記載のプリペードカード用積層ポリエステルフィルム。
【化１】
2004082369.tif 000009
（但し、式（１）中のＲ１、Ｒ２はそれぞれＨ又はＣＨ３、Ｒ３は炭素数が２〜１０のアルキレン基、Ｒ４、Ｒ５はそれぞれ炭素数が１〜５の飽和炭化水素基、Ｒ６は炭素数が２〜１０のアルキレン基、ｍは１〜２０の数、ｎは１〜４０の数、Ｙ−はハロゲンイオン、モノもしくはポリハロゲン化アルキルイオン、ナイトレートイオン、サルフェートイオン、アルキルサルフェートイオン、スルホネートイオン又はアルキルスルホネートイオンである。）
【請求項３】
帯電防止性塗膜が、ガラス転移温度−１０〜４０℃のアクリル共重合体（Ａ）２０〜７０重量％、下記式（１）で示される構造の繰り返し単位を主成分とする帯電防止剤（Ｂ）１５〜６０重量％、オキサゾリン基を有する重合体（Ｃ）３〜２５重量％、及び界面活性剤（Ｄ）１〜１５重量％を含有する水性塗液を、ポリエステルフィルムに塗布し、乾燥、延伸して得られる帯電防止性塗膜である、請求項１記載のプリペードカード用積層ポリエステルフィルム。
【化２】
2004082369.tif 000010
（但し、式（１）中のＲ１、Ｒ２はそれぞれＨ又はＣＨ３、Ｒ３は炭素数が２〜１０のアルキレン基、Ｒ４、Ｒ５はそれぞれ炭素数が１〜５の飽和炭化水素基、Ｒ６は炭素数が２〜１０のアルキレン基、ｍは１〜２０の数、ｎは１〜４０の数、Ｙ−はハロゲンイオン、モノもしくはポリハロゲン化アルキルイオン、ナイトレートイオン、サルフェートイオン、アルキルサルフェートイオン、スルホネートイオン又はアルキルスルホネートイオンである。）
【請求項４】
水性塗液が、ガラス転移温度−１０〜４０℃のアクリル共重合体（Ａ）３５〜６５重量％、帯電防止剤（Ｂ）２０〜５０重量％、オキサゾリン基を有する重合体（Ｃ）５〜１５重量％、及び界面活性剤（Ｄ）３〜１０重量％を含有する水性塗液である、請求項３記載のプリペードカード用積層ポリエステルフィルム。
【請求項５】
アクリル共重合体（Ａ）が、スチレンを２〜４０ｍｏｌ％及び／またはアクリル酸−２−エチルヘキシルを１０〜４０ｍｏｌ％共重合したアクリル共重合体である、請求項２または３記載のプリペードカード用積層ポリエステルフィルム。
【請求項６】
オキサゾリン基を有する重合体（Ｃ）が、水溶性であり、ガラス転移温度が５０〜１２０℃であり、オキサゾリン等量が８０〜２５０ｇ／等量である請求項２または３記載のプリペードカード用積層ポリエステルフィルム。
【請求項７】
オキサゾリン基を有する重合体（Ｃ）が、メタクリル酸メチル及びメタクリルアミドを共重合成分とする請求項２または３記載のプリペードカード用積層ポリエステルフィルム。
【請求項８】
ポリエステルフィルムがポリエチレンテレフタレートフィルムまたはポリエチレン−２，６−ナフタレートフィルムである請求項１記載のプリペードカード用積層ポリエステルフィルム。
【請求項９】
ポリエステルフィルムが白色顔料を５〜２５重量％含有する白色ポリエステルフィルムである請求項１記載のプリペードカード用積層ポリエステルフィルム。
【請求項１０】
帯電防止性塗膜の上に磁性層を設け、該磁性層面とは反対側のポリエステルフィルム面に紫外線硬化インキ層を設けた請求項９に記載のプリペードカード用積層ポリエステルフィルム。
【請求項１１】
帯電防止性塗膜の上に紫外線硬化インキ層または熱硬化性インキ層を設けた請求項１０に記載のプリペードカード用積層ポリエステルフィルム。
【発明の詳細な説明】
【０００１】
【発明の属する技術分野】
本発明はプリペードカード用積層ポリエステルフィルムに関し、更に詳しくは感熱記録層との接着性、帯電防止性、背面転写性、耐削れ性、耐ブロッキング性、回収性、印刷性等に優れたプリペードカード用積層ポリエステルフィルムに関する。
【０００２】
【従来の技術】
磁気カードは、いわゆるキャッシュレスの便利さからクレジットカードとして利用され、金融機関では現金の自動入金、引き出し等、公共の通信、運輸機関ではテレホンカード、オレンジカード、イオカード、パスネット、バスカード等として使用され、最近では、パチンコ業界でパチンコカードとして使用され、普及している。
【０００３】
一方、基材となるプラスチックフィルムとしては、耐水性、耐薬品性、機械的強度、寸法安定性、電気特性に優れたポリエステルフィルム、特にポリエチレンテレフタレートやポリエチレン−２，６−ナフタレートからなるフィルムが用いられ、或いは検討されているが、かかるポリエステルフィルムは帯電し易い欠点を有している。フィルムが帯電すると、その表面にゴミやほこりが付着し、品質上のトラブルが生じる。また、フィルム加工工程で有機溶剤を用いる場合には、帯電したフィルムからの放電により引火の危険が生じる。
【０００４】
このような帯電による問題の対策として、ポリエステルフィルムに有機スルホン酸塩基等のアニオン性化合物、金属粉、カーボン粉等を練り込む方法や、ポリエステルフィルムの表面に金属化合物を蒸着する方法等が提案され、実用化されている。しかしながら、このような方法ではフィルムの透明性が低下してしまう問題や、加工コストが高いといった問題がある。
【０００５】
また、別の方法として、フィルム表面に制電性塗膜を形成する方法が種々提案され、かつ実用化されている。この制電性塗膜に含有させる帯電防止剤としては、低分子型のものや高分子型のものが知られているが、それぞれ長短所を有する。そこで、帯電防止剤はその特性を用途に合わせて使い分けられる。例えば、低分子型の帯電防止剤としては、スルホン酸塩基を有する長鎖アルキル化合物（特開平４−２８７２８号公報）等のような界面活性剤型のアニオン系帯電防止剤が知られており、また高分子型の帯電防止剤としては、主鎖にイオン化された窒素元素を有するポリマー（特開平３−２５５１３９号公報、特開平４−２８８１２７号公報、特開平６−３２０３９０号公報）や、スルホン酸塩基変性ポリスチレン（特開平５−３２０３９４号公報）等が知られている。
【０００６】
しかしながら、低分子型の帯電防止剤を用いた帯電防止性塗膜では、帯電防止剤の一部が塗膜中を移動して界面に集積しフィルムの反対面等に移行する問題や、帯電防止性が経時的に低下するという問題がある。一方、高分子型の帯電防止剤を用いた帯電防止性塗膜では、良好な帯電防止性を得るために多量の帯電防止剤の配合が必要であるため、或いは膜厚の厚い帯電防止性塗膜を形成させることが必要であるため経済的でない。
【０００７】
また、製品にならなかった屑フィルム（例えば、製造工程で切断除去したフィルム端部等）を回収し、フィルム製造用の再生材料として使用すると、溶融製膜の際に該再生材料中に含まれる塗膜成分が熱劣化し、得られたフィルムが著しく着色し実用性に欠ける（回収性が劣る）ものとなる等の問題が生じる。更に、フィルム同士が剥離し難い（ブロッキングする）、塗膜が削れ易い等の欠点が生じ、その解決が望まれている。
【０００８】
【発明が解決しようとする課題】
本発明の目的は、かかる従来技術の問題点を解消し、コロナ放電処理等の前処理を施すことなく低加工コストで帯電防止性塗膜を塗設でき、かつ優れた帯電防止性、背面転写性、耐削れ性、耐ブロッキング性、回収性を有すると共に、ロイコ染料との接着性に優れたプリペードカード用積層ポリエステルフィルムを提供することにある。
【０００９】
【課題を解決するための手段】
すなわち本発明は、ポリエステルフィルムの少なくとも片面に、トルエンに対する膨潤率が２５０〜７００％で、かつ２３℃、相対湿度５０％における、表面固有抵抗値が５×１０１１以下である帯電防止性塗膜が塗設されていることを特徴とするプリペードカード用積層ポリエステルフィルムである。
【００１０】
【発明の実施の形態】
以下、本発明について詳細に説明する。
【００１１】
［ポリエステル］
本発明においてポリエステルとは、ジカルボン酸成分とグリコール成分とからつくられる線状飽和ポリエステルである。このジカルボン酸成分としては、テレフタル酸、イソフタル酸、２，６−ナフタレンジカルボン酸、ヘキサヒドロテレフタル酸、４，４´−ジフェニルジカルボン酸、アジピン酸、セバシン酸、ドデカンジカルボン酸を例示することができる。特にフィルムの機械的性質の点から、テレフタル酸、２，６−ナフタレンジカルボン酸が好ましい。
【００１２】
また、このグリコール成分としてはエチレングリコール、ジエチレングリコール、プロピレングリコール、１，３−プロパンジオール、１，４−ブタンジオール、ネオペンチルグリコール、１，６−へキサンジオール、シクロヘキサンジメタノール、ポリエチレングリコールを例示することができる。特にフィルムの剛直性の点から、エチレングリコールが好ましい。
【００１３】
かかるポリエステルのうち、ポリエチレンテレフタレートあるいはポリエチレン−２，６−ナフタレートが機械的特性（例えば高ヤング率）に優れ、熱的特性（例えば耐熱寸法安定性）に優れたフィルムが得られるため好ましい。
【００１４】
上記ポリエステルは、第三成分として上記ジカルボン酸成分あるいはグリコール成分を共重合したコポリエステルであってもよく、三官能以上の多価カルボン酸成分あるいはポリオール成分を得られるポリエステルが実質的に線状となる範囲（例えば、５ｍｏｌ％以下）で少量共重合したポリエステルであっても良い。
【００１５】
かかるポリエステルは常法により作ることができ、ポリエステルの固有粘度が０．４５ｄｌ／ｇ以上であるとフィルムの剛性が大きい等の機械的特性が良好となるため好ましい。
【００１６】
上記ポリエステルには、フィルムの滑り性を良好なものとするため、滑剤として平均粒径が０．０１〜２．０μｍ程度の有機や無機の微粒子を、例えば０．０１〜５重量％の配合割合で含有させることができる。
【００１７】
本発明において、ポリエステルフィルムは、酸化珪素、酸化アルミニウム、酸化マグネシウム、炭酸カルシウム、カオリン、タルク、酸化チタン、硫酸バリウム等のような無機微粒子、架橋シリコーン樹脂、架橋ポリスチレン樹脂、架橋アクリル樹脂、尿素樹脂、メラミン樹脂等のような耐熱性ポリマーからなる有機微粒子、ポリエチレン、ポリプロピレン、エチレン・プロピレンコポリマー、オレフィン系アイオノマーのような他の樹脂、着色剤、安定剤、酸化防止剤、紫外線吸収剤、蛍光増白剤等を必要に応じて含有することもできる。
【００１８】
本発明におけるポリエステルフィルムは、白色顔料を５〜２５重量％含んでいる白色ポリエステルフィルムが好ましいが、その表面光沢度は所望により、任意に選択することができる。白色顔料としては、例えば酸化チタン、硫酸バリウムを用いることができる。
【００１９】
本発明におけるポリエステルフィルムの厚さは、好ましくは２０〜５００μｍ、更に好ましくは５０〜４５０μｍ、特に好ましくは７５〜３００μｍである。厚さが２０μｍ未満ではフィルムの腰が弱くなり、フィルムが厚すぎ、例えば５００μｍを超えると製膜性が劣る傾向が見られ好ましくない。
【００２０】
［塗膜］
本発明において、帯電防止性塗膜は、トルエンに対する膨潤率が２５０〜７００％であることが必要である。膨潤率が２５０％未満であると帯電防止性塗膜の上に向ける感熱記録層との接着性が不足し、７００％を超えると耐溶剤性が不足し、磁性層加工工程で、帯電防止塗膜が削れたり、接着性が悪くなる。帯電防止性塗膜は、２３℃、相対湿度５０％における、表面固有抵抗値が５×１０１１以下である。表面固有抵抗値が５×１０１１を越えると帯電防止効果が小さく、印刷等の工程で塵埃が付着し、印刷欠点になる可能性やプリペードカードとなった時のカードの搬送性が悪くなる。
【００２１】
この帯電防止性塗膜は、ガラス転移温度−１０〜４０℃のアクリル共重合体（Ａ）２０〜７０重量％、好ましくは３５〜６５重量％、式（１）で示される構造の繰り返し単位を主成分とする帯電防止剤（Ｂ）１５〜６０重量％、好ましくは２０〜５０重量％、オキサゾリン基を有する重合体（Ｃ）３〜２５重量％、好ましくは５〜１５重量％、及び界面活性剤（Ｄ）１〜１５重量％、好ましくは３〜１０重量％を含有することが好ましい。ここでの重量％は、帯電防止性塗膜の重量を１００重量％としたときに各成分が帯電防止性塗膜占める重量割合である。
【００２２】
【化３】
2004082369.tif 000002
【００２３】
（但し、式（１）中のＲ１、Ｒ２はそれぞれＨ又はＣＨ３、Ｒ３は炭素数が２〜１０のアルキレン基、Ｒ４、Ｒ５はそれぞれ炭素数が１〜５の飽和炭化水素基、Ｒ６は炭素数が２〜１０のアルキレン基、ｍは１〜２０の数、ｎは１〜４０の数、Ｙ−はハロゲンイオン、モノもしくはポリハロゲン化アルキルイオン、ナイトレートイオン、サルフェートイオン、アルキルサルフェートイオン、スルホネートイオン又はアルキルスルホネートイオンである。）
この帯電防止性塗膜は、水性塗液を、ポリエステルフィルムに塗布し、乾燥、延伸することにより、ポリエステルフィルムのうえに設けることができる。
【００２４】
このとき用いる水性塗液は、ガラス転移温度−１０〜４０℃のアクリル共重合体（Ａ）２０〜７０重量％、式（１）で示される構造の繰り返し単位を主成分とする帯電防止剤（Ｂ）１５〜６０重量％、オキサゾリン基を有する重合体（Ｃ）３〜２５重量％、及び界面活性剤（Ｄ）１〜１５重量％を含有する水性塗液であり、ガラス転移温度−１０〜４０℃のアクリル共重合体（Ａ）３５〜６５重量％、帯電防止剤（Ｂ）２０〜５０重量％、オキサゾリン基を有する重合体（Ｃ）５〜１５重量％、及び界面活性剤（Ｄ）３〜１０重量％を含有する水性塗液であることが好ましい。ここでの重量％は、水性塗液の固形分の重量を１００重量％としたときに各成分が固形分に占める重量割合である。
【００２５】
本発明において、ガラス転移温度−１０〜４０℃のアクリル共重合体（Ａ）（以下『重合体（Ａ）』と略記することがある。）の塗膜中の割合は２０〜７０重量％、好ましくは３５〜６５重量％である。この割合が２０重量％未満であると、帯電防止性塗膜（以下『塗膜』と略記することがある。）のポリエステルフィルムへの密着力が不足する。またこの割合が７０重量％を超えると、帯電防止性積層ポリエステルフィルム（以下、『塗布フィルム』と略記することがある。）の耐ブロッキング性が悪化する。塗膜中の重合体（Ａ）の下限は３５重量％であることが塗膜のポリエステルフィルムへの密着性が特に良好になるため好ましく、上限は６５重量％であることが塗布フィルムの耐ブロッキング性が特に良好になるため好ましい。
【００２６】
本発明において、前記式（１）で示される帯電防止剤（Ｂ）（以下、『帯電防止剤（Ｂ）』と略記することがある。）の塗膜中の割合は１５〜６０重量％、２０〜５０重量％である。この割合が１５重量％未満であると、塗布フィルムの帯電防止性が不足する。また、この割合が６０重量％を超えると塗膜のポリエステルフィルムへの密着力が不足する。塗膜中における帯電防止剤（Ｂ）の割合の下限は２０重量％であることが、塗布フィルムの帯電防止性が特に良好になるため好ましく、上限は５０重量％であることが塗膜のポリエステルフィルムへの密着性が特に良好になるため好ましい。
【００２７】
本発明において、オキサゾリン基を有する重合体（Ｃ）（以下『重合体（Ｃ）』と略記することがある。）の塗膜中の割合は３〜２５重量％、好ましくは５〜１５重量％である。この割合が３重量％未満であると塗膜の上にインキ層を積層した際に剪断接着性が不足する。また、この割合が２５重量％を超えると塗膜のポリエステルフィルムへの密着力が不足し、塗布フィルムの耐ブロッキング性が不足する。塗膜中の重合体（Ｃ）の下限は５重量％であることが、剪断接着性が特に良好になるため好ましく、上限は１５重量％であることが塗膜のポリエステルフィルムへの密着力や塗布フィルムの耐ブロッキング性が特に良好になるため好ましい。
【００２８】
本発明において、界面活性剤（Ｄ）（以下、『界面活性剤（Ｄ）』と略記することがある。）の割合は１〜１５重量％、好ましくは３〜１０重量％である。この割合が１重量％未満であると、水性塗液のポリエステルフィルムへの濡れ性が不足する。また、この割合が１５重量％を超えると塗膜のポリエステルフィルムへの密着力が不足し、塗布フィルムの耐ブロッキング性が不足する。塗膜中における界面活性剤（Ｄ）の割合の下限は３重量％であることが、水性塗液のポリエステルフィルムへの濡れ性が特に良好になるため好ましく、上限は１０重量％であることが塗膜のポリエステルフィルムへの密着力や塗布フィルムの耐ブロッキング性が特に良好になるため好ましい。
【００２９】
［アクリル共重合体（Ａ）］
本発明においては、塗膜中のバインダー成分として、ガラス転移温度−１０〜４０℃のアクリル共重合体（Ａ）を用いる。この重合体（Ａ）の構成成分としては、アクリル酸メチル、アクリル酸エチル、アクリル酸ブチル、アクリル酸２−エチルヘキシル、２−ヒドロキシエチルアクリレート、メタクリル酸メチル、メタクリル酸エチル、メタクリル酸ブチル、２−ヒドロキシエチルメタクリレート、グリシジルメタクリレート、アクリルメタクリレート、アクリルアミド、メタクリルアミド，Ｎ−メチロールメタクリルアミド、スチレン、酢酸ビニル、アクリルニトリル、メタクリルニトリル、塩化ビニル、塩化ビニリデン、ジビニルベンゼン等の他の不飽和単量体等を例示できる。特に、トルエンに対する膨潤率のためのモノマーにはスチレン、アクリル酸−２−エチルヘキシルが好ましく、このモノマーの共重合割合は、スチレンが２〜４０ｍｏｌ％、特に好ましくは５〜３０ｍｏｌ％共重合されていることが好ましい。アクリル酸−２−エチルヘキシルでは１０〜４０ｍｏｌ％が好ましく、特に好ましくは、１３〜３０ｍｏｌ％共重合されていることが好ましい。それぞれの添加量については、下限以下では、トルエンに対する膨潤率が不足し、感熱記録層との接着性が不足し、上限以上では耐溶剤性が不足する。
【００３０】
［帯電防止剤（Ｂ）］
本発明における帯電防止剤（Ｂ）は下記式（１）で示される構造を繰り返し単位とする化合物である。
【００３１】
【化４】
2004082369.tif 000003
【００３２】
（但し、式（１）中のＲ１、Ｒ２はそれぞれＨ又はＣＨ３、Ｒ３は炭素数が２〜１０のアルキレン基、Ｒ４、Ｒ６はそれぞれ炭素数が１〜５の飽和炭化水素基、Ｒ６は炭素数が２〜１０のアルキレン基、ｍは１〜２０の数、ｎは１〜４０の数、Ｙ−はハロゲンイオン、モノもしくはポリハロゲン化アルキルイオン、ナイトレートイオン、サルフェートイオン、アルキルサルフェートイオン、スルホネートイオン又はアルキルスルホネートイオンである。）
帯電防止剤（Ｂ）のうち、式（１）中のＹ−がＲ７ＳＯ３−で示されるアルキルスルホネートイオン（但し、Ｒ７は炭素数が１〜５の飽和炭化水素基）であり、−（ＯＲ３）ｍ−のＲ３がエチレン基であり、ｍが１〜２０の数、−（Ｒ６Ｏ）ｎ−のＲ６がエチレン基であり、ｎが１〜４０の数であるものは、塗膜とポリエステルフィルムとの接着性、塗膜の耐熱性が良好であり、特に塗布フィルムの制電性に優れるので好ましい。
【００３３】
帯電防止剤（Ｂ）は、例えば下記の方法で好ましく製造することができる。すなわち、アクリル酸エステルモノマーを乳化重合により、重量平均分子量２０００〜１０００００のポリアクリル酸エステルとし、次いでＮ，Ｎ−ジアルキルアミノアルキルアミン（例えば、Ｎ，Ｎ−ジメチルアミノプロピルアミン、Ｎ，Ｎ−ジエチルアミノプロピルアミン等）と反応させてアミド化し、最後に４級ヒドロキシアルキル化反応を行わせて４級カチオン対を導入することで製造できる。
【００３４】
帯電防止剤（Ｂ）の平均分子量（数平均分子量）は、３０００〜３０００００、更に５０００〜１０００００であることが好ましい。この平均分子量が３０００未満であると、帯電防止剤（Ｂ）の背面転写性が悪化する傾向があり、一方平均分子量が３０００００を超えると、水性塗液の粘度が高くなりすぎフィルムに均一に塗布し難くなるため好ましくない。
【００３５】
帯電防止剤（Ｂ）は、前記式（１）中のＹ−が、ＣＨ３ＳＯ３−、Ｃ２Ｈ５ＳＯ３−、またはＣ３Ｈ７ＳＯ３−であり、−（ＯＲ３）ｍ−が−（ＯＣ２Ｈ４）ｍ−であり、かつｍが１〜５であることが好ましい。また、−（Ｒ６Ｏ）ｎ−が−（Ｃ２Ｈ４Ｏ）ｎ−であり、かつｎが１〜１０であることが特に好ましい。
【００３６】
［重合体（Ｃ）］
本発明における帯電防止性塗膜には、塗膜の耐溶剤性またはフィルムの耐ブロッキング性を良好な物とするため、オキサゾリン基を有する重合体（Ｃ）を配合する。この重合体（Ｃ）としては、特公昭６３−４８８８４号公報、特開平２−６０９４１号公報、特開平２−９９５３７号公報等に記載されている重合体、あるいはこれらに準じた重合体を挙げることができる。
【００３７】
具体的には、下記一般式（２）で表わされる付加重合性オキサゾリン（ａ）、及び必要に応じて他のモノマー（ｂ）を重合させて得られる重合体を挙げることができる。
【００３８】
【化５】
2004082369.tif 000004
【００３９】
（但し、式（２）中のＲ７、Ｒ８、Ｒ９およびＲ１０は、それぞれ、水素、ハロゲン、アルキル基、アラルキル基、フェニル基および置換フェニル基から選ばれる置換基を示し、Ｒ１１は付加重合性不飽和結合基を有する非環状有機基を示す。）
付加重合性オキサゾリン（ａ）の具体例としては、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−メチル−２−オキサゾリンを挙げることができ、これらの１種または２種以上の混合物を使用することができる。これらの中、２−イソプロペニル−２−オキサゾリンが工業的に入手しやすく好適である。
【００４０】
次に、付加重合性オキサゾリン以外のモノマー（ｂ）としては、付加重合性オキサゾリン（ａ）と共重合可能なモノマーであれば特に制限はなく、例えば、アクリル酸メチル、メタクリル酸メチル、アクリル酸ブチル、メタクリル酸ブチルなどのアクリル酸エステル、アクリル酸、メタクリル酸、イタコン酸などの不飽和カルボン酸、アクリロニトリル、メタクリロニトリルなどの不飽和ニトリル、アクリルアミド、メタクリルアミド、Ｎ−メチロールアクリルアミド、Ｎ−メチロールメタクリルアミドなどの不飽和アミド、、酢酸ビニル、プロピオン酸ビニルなどのビニルエステル、メチルビニルエーテル、エチルビニルエーテルなどのビニルエーテル、エチレン、プロピレンなどのα−オレフィン、塩化ビニル、塩化ビニリデン、フッ化ビニルなどの含ハロゲン−α，β−不飽和モノマー、スチレン、α−メチルスチレンなどのα，β−不飽和芳香族モノマーを挙げることができる。
【００４１】
これらの１種または２種以上の混合物を使用することができるが、特にメタクリル酸メチル、メタクリルアミドが共重合されていることが好ましい。これら以外のモノマーが共重合されていてもよいが、いずれにしても重合体（Ｃ）を構成するモノマーの主要な３成分として、不可重合性のオキサゾリン含有モノマー、メタクリル酸メチル、メタクリルアミドが共重合されていることが好ましい。ここで言う主要な３成分という意味は、オキサゾリン含有共重合体を構成するモノマーの内、含有量の多いものから３成分と言う意味であり、他の共重合モノマーの存在は否定しない。更にオキサゾリン当量が８０〜２５０ｇ／当量であることが好ましい。また、オキサゾリン基を有する重合体は、水分散性、水溶性であることが好ましく、特に水溶性であることが好ましい。水と混合可能な有機溶媒を併用して、水分散性、水溶性を達成してもよい。
【００４２】
付加重合性オキサゾリン（ａ）および必要に応じて少なくとも１種以上の他のモノマー（ｂ）を用いて重合体を得るためには、従来から公知の重合法によって重合することができる。例えば、乳化重合法（重合触媒、水、界面活性剤およびモノマーを一括混合して重合する方法）、モノマー滴下法、多段重合法、プレエマルジョン法など各種の方法を採用できる。
【００４３】
重合触媒は、従来から公知のものを使用することができる。例えば、過酸化水素、過硫酸カリウム、２，２´−アゾビス（２−アミノジプロパン）２塩酸塩など、通常のラジカル重合開始剤を挙げることができる。
【００４４】
重合温度としては、通常０〜１００℃、好ましくは５０〜８０℃、重合時間としては、通常１〜１０時間である。
【００４５】
付加重合性オキサゾリン（ａ）および少なくとも１種以上の他のモノマー（ｂ）を用いて重合体を得る場合、付加重合性オキサゾリン（ａ）の配合量は全モノマーに対して０．５重量％以上の範囲で適宜決めることが好ましい。付加重合性オキサゾリン（ａ）の配合量が０．５重量％未満では、本発明の目的を達成することが困難となることがある。
【００４６】
付加重合性オキサゾリン（ａ）からなる重合体は、塗膜を形成する組成物中に１〜２０重量％、更に５〜１０重量％含まれていることが好ましい。含有量が１重量％未満では、耐熱性、耐溶剤性、耐ブロッキング性が不十分であり、他方２０重量％を超えると接着性が不十分となり好ましくない。
【００４７】
［界面活性剤（Ｄ）］
本発明においては、塗膜とポリエステルフィルムとの接着性を強固なものとし、塗布フィルムの耐ブロッキング性を良好なものとするため、界面活性剤（Ｄ）を配合する。
【００４８】
かかる界面活性剤（Ｄ）としては、例えばアルキレンオキサイド単独重合体、アルキレンオキサイド共重合体、脂肪族アルコール・アルキレンオキサイド付加物、多価アルコール脂肪族エステル、長鎖脂肪族アミドアルコール等のノニオン系界面活性剤、４級アンモニウム塩を有する化合物、アルキルピリジニウム塩を有する化合物、スルホン酸塩を有する化合物等のカチオン系又はアニオン系界面活性剤を挙げることができ、特にノニオン界面活性剤が塗膜とベースフィルムとの接着性や制電性ポリエステルフィルムの耐ブロッキング性に対する効果が優れるため好ましい。
【００４９】
［水性塗液］
本発明において塗膜は、前記成分の組成物を含む水性塗液をポリエステルフィルムの少なくとも片面に塗布し、乾燥、延伸することにより塗設する。用いる塗液は、水を媒体とし、前記成分の組成物が溶解および／または分散されているもの（水性塗液）である。尚、水性塗液には、塗液の安定性を助ける目的で若干量の有機溶剤を含ませても良い。この有機溶剤としては、メチルエチルケトン、アセトン、酢酸エチル、テトラヒドロフラン、ジオキサン、シクロヘキサノン、ｎ−ヘキサン、トルエン、キシレン、メタノール、エタノール、ｎ−プロパノール、イソプロパノールを例示することができる。有機溶剤は複数種含まれていてもよい。
【００５０】
本発明においては、好ましくは前記組成を含む水性塗液を用いて塗膜を塗設するが、この水性塗液には塗膜表面の滑り性を良好なものとし、かつフィルムの耐ブロッキング性を良好なものとするため、接着性等の特性を損なわない範囲で滑剤を添加することが好ましい。この滑剤としては、例えばポリスチレン樹脂、アクリル樹脂、メラミン樹脂、シリコーン樹脂、フッ素樹脂、尿素樹脂、ベンゾグアナミン樹脂、ポリアミド樹脂、ポリエステル樹脂等の微粒子を好ましく挙げることができる。これらの樹脂の微粒子は、塗膜中に微粒子で含まれるものであれば熱可塑性であっても熱硬化性のものであってもよい。この微粒子の平均粒径は２０〜８０ｎｍであり、含有量が５〜２０重量％であることが好ましい。
【００５１】
本発明において、水性塗液には本発明の目的を損なわない範囲で、紫外線吸収剤、顔料、潤滑剤、ブロッキング防止剤、水溶性高分子樹脂、オキサゾリン、メラミン、エポキシ、アジリジン等の架橋剤や他の帯電防止剤等の添加剤を配合することができる。
【００５２】
本発明における水性塗液中の固形分濃度は、通常３０重量％以下であり、更には０．５〜３０重量％であることが好ましい。この割合が０．５重量％未満であると、ポリエステルフィルムへの塗れ性が不足し、また３０重量％を超えると塗膜外観が悪化するので好ましくない。
【００５３】
［塗膜の塗設］
本発明においては上述の成分を含む水性塗液をポリエステルフィルムの少なくとも片面に塗布するが、このフィルムとしては結晶配向が完了する前のポリエステルフィルムが好ましい。この配向結晶が完了する前のポリエステルフィルムとしては、ポリエステルを熱溶融してそのままフィルム状とした未延伸状フィルム、未延伸フィルムを縦方向または横方向のいずれかの方向に延伸した一軸延伸フィルム、未延伸フィルムを縦方向及び横方向の二方向に低倍率で延伸した更に延伸可能な二軸延伸フィルム（最終的に縦方向及び横方向に再延伸して配向結晶化を完了させる前の二軸延伸フィルム）を例示することができる。
【００５４】
ポリエステルフィルムへの水性塗液の塗布方法としては、公知の任意の塗工法が適用できる。例えばロールコート法、グラビアコート法、マイクログラビアコート法、リバースコート法、ロールブラッシュ法、スプレーコート法、エアーナイフコート法、含浸法及びカーテンコート法を単独または組み合わせて適用すると良い。
【００５５】
塗布量は走行しているフィルム１ｍ２あたり０．５〜５０ｇ、更には５〜３０ｇが好ましい。最終乾燥塗膜（塗膜）の厚さとしては、０．０２〜１μｍが必要であり、好ましくは０．０５〜０．８μｍである。塗膜の厚さが０．０２μｍ未満であると、帯電防止性が不十分となり、他方１μｍを超えると、耐ブロッキング性が低下するので好ましくない。塗布はフィルムの用途に応じて片面のみに行うことも両面に行うこともできる。塗布後、乾燥することにより、均一な塗膜となる。
【００５６】
［ポリエステルフィルム］
本発明においては、ポリエステルフィルムに水性塗液を塗布した後、乾燥、好ましくは延伸処理を行うが、この乾燥は９０〜１３０℃で２〜２０秒間行うのが好ましい。この乾燥は延伸処理の予熱処理ないし延伸時の加熱処理をかねることができる。ポリエステルフィルムの延伸処理は、温度７０〜１４０℃で縦方向に２．５〜７倍、横方向に２．５〜７倍、面積倍率で８倍以上、更には９〜２８倍延伸するのが好ましい。再延伸する場合には、１．０５〜３倍の倍率で延伸するのが好ましい（但し、面積倍率は前記と同じ）。延伸後の熱固定処理は最終延伸温度より高く融点以下の温度で１〜３０秒行うのが好ましい。例えばポリエチレンテレフタレートフィルムでは１７０〜２４０℃で２〜３０秒熱固定するのが好ましい。
【００５７】
かくして得られた帯電防止性積層ポリエステルフィルムは、塗布外観、帯電防止性、水系塗料との接着性、耐ブロッキング性、背面転写性、耐削れ性、回収性に優れたものであり、例えば磁気カード（例えばテレホンカード、プリペードカード）、ＩＣカード、電子材料、グラフィック材料、製版フィルム、ＯＨＰフィルム、包装用フィルム、ラベルとして有用である。
【００５８】
［磁気記録層］
本発明の積層ポリエステルフィルムには、帯電防止性塗膜のうえに磁気記録層を設けることができる。この磁気記録層は、代表例として以下のものを挙げることができる。すなわち磁性紛として、例えばγ−Ｆｅ２Ｏ３、ＣｒＯ２、Ｃｏ−γ−Ｆｅ２Ｏ３、Ｆｅ３Ｏ４、ＢａＯ・６ＦｅＯ３、メタル磁性紛等を用い、また、バインダーとして、例えば酢酸ビニル、ポリ塩化ビニリデン、ＰＶＣなどのビニル樹脂、アクリル樹脂、アクリロニトリル／ブタジエン共重合体などのゴム系樹脂、ニトロセルロースなどのセルロース系樹脂、エポキシ樹脂、フェノール樹脂、ポリウレタン系樹脂等を用い、更に必要に応じ分散剤、滑剤、安定剤、カーボン等の帯電防止剤、可塑剤等を混合した物を挙げることができる。
【００５９】
［印刷インキ層］
本発明の積層ポリエステルフィルムには、帯電防止性塗膜のうえに印刷インキ層を設けることができる。この印刷インキ層は特に限定されないが、従来知られている紫外線硬化型印刷インキ、電子線硬化型インキ、感熱記録型インキ等を用いることができる。
【００６０】
本発明の積層ポリエステルフィルムにおいては、帯電防止性塗膜の上に磁性層を設け、該磁性層面とは反対側のポリエステルフィルム面に紫外線硬化インキ層を設けることもできる。
【００６１】
【実施例】
以下、実施例により本発明を具体的に説明するが、本発明は以下の実施例に限定されるものではない。尚、実施例中の部は重量部を表わす。また、実施例における評価は次に示す方法で行った。
１．表面固有抵抗（帯電防止性）
サンプルフィルムの表面固有抵抗を、タケダ理研社製・固有抵抗測定器を使用し、測定温度２３℃、測定湿度６０％の条件で、印加電圧５００Ｖで１分後の表面固有抵抗値（Ω／□）を測定する。尚、表面固有抵抗値は３×１０１２（Ω／□）以下が好ましく、３×１０１１以下が更に好ましい。
【００６２】
２．感熱記録層接着性評価
フィルムの塗膜塗布面に下記に示す評価用塗料（感熱記録層塗料）をマイヤバーで乾燥後の厚さが、約１０μｍになるように塗布し、６０℃で３分間乾燥して感熱記録層塗料塗膜を塗設する。次いでこの感熱記録層上にセロテープ（１８ｍｍ幅；ニチバン製）を１５ｃｍの長さに貼り、この上を２Ｋｇの手動式荷重ロールで一定の荷重を与え、密着させ、フィルムを固定してセロハンテープの一端を９０゜方向に剥離することにより剥離接着力を評価する。接着性は次の基準で評価する。
ランクＡ：感熱記録層が全く剥離しない（感熱記録層接着性良好）
ランクＢ：塗膜と感熱記録層間が部分的に凝集破壊状に剥離する（感熱記録層接着性やや良好）
ランクＣ：塗膜と感熱記録層間が層状に剥離する（感熱記録層接着性不良）
評価用塗料：固形分換算で、
▲１▼染料（ＴＧ−１１；日本化薬（株）製）　　　　　　　　１０重量部
▲２▼顕色剤（ＴＧ−ＳＡ；日本化薬（株）製）　　　　　　　２０重量部
▲３▼メタクリル樹脂（ＢＲ−５６；三菱レーヨン（株）製）　７０重量部
▲４▼トルエン　　　　　　　　　　　　　　　　　　　　　　７０重量部
感熱記録層塗料を得る。
【００６３】
３．耐ブロッキング性
５０ｍｍ幅に切断したサンプルフィルムの積層物塗膜塗設面と非塗設面とを重ねあわせ．５０ｋｇ／ｃｍ２の荷重下、６０℃×８０％ＲＨにて１７時間処理した後、塗設面と非塗設面との剥離力を測定し、耐ブロッキング性を下記の通り評価する。
ランクＡ：　　　　　剥離力≦１０ｇ（耐ブロッキング性良好）
ランクＢ：　１０ｇ＜剥離力≦３０ｇ（耐ブロッキング性やや不良）
ランクＣ：　３０ｇ＜剥離力　　　　（耐ブロッキング性不良）
【００６４】
４．背面転写性
サンプルフィルムの塗布面と非塗布面とを重ねて６ｋｇ／ｃｍ２の荷重を加え、５０℃×７０％ＲＨの条件で１７時間処理した後、非塗布面の水接触角（θ：背面転写性の代用特性）を測定し、下記の基準により評価する。
ランクＡ：　　　　　　θ≧５５°（背面転写性良好）
ランクＢ：　　５５°＞θ≧４８°（背面転写性やや良好）
ランクＣ：　　４８°＞θ　　　　（背面転写性不良）
水接触角は上記サンプルフィルムを、非塗布面を上にして接触角測定装置（エルマ社製）にセットし、温度２３℃の条件にて水滴を落下させてから１分後の接触角を読み取ることにより測定する。尚、背面転写性が全く無いフィルムの水接触角は６０〜７２°であり、背面転写性良好なフィルムの水接触角は５５°以上であり、背面転写性が著しい（背面転写性不良）フィルムの水接触角は４８°未満である。
【００６５】
５．耐削れ性
２０ｍｍ幅に切断したフィルムサンプルを用い、フィルムの塗膜面を直径１０ｍｍの円柱状ステンレス製固定バーにあてて２００ｇの荷重を加えた状態で８０ｍ走行させた後、バーに付着した塗膜の白粉を観察し、耐削れ性を下記の通り評価する。
ランクＡ：バーに白粉の付着が無い（耐削れ性良好）
ランクＢ：バーに白粉がやや付着する（耐削れ性やや不良）
ランクＣ：バーに白粉が多量に付着する（耐削れ性不良）
【００６６】
６．再生フィルムの着色度（回収性）
塗膜を設けないフィルムを粉砕し、押出機にて約３００℃で溶融しチップ化し、次いで得られたチップを用いて溶融製膜し、ブランクフィルムを作成する。このフィルムの着色度をブランクとする。一方、積層物塗膜を設けたサンプルフィルムを粉砕し、押出機にて約３００℃で溶融しチップ化し、次いで得られたチップを用いて溶融製膜し、再生フィルムを作成する。このフィルムの着色度を下記の基準により評価する。
ランクＡ：着色度がブランクフィルム並み
ランクＢ：フィルムがやや着色している
ランクＣ：フィルムの着色度が大で実用性に欠ける
【００６７】
７．磁性塗料接着力
フィルムの塗膜塗布面に下記に示す評価用塗料（磁気塗料）をマイヤバーで乾燥後の厚さが、約４μｍになるように塗布し、１００℃で３分間乾燥して磁性塗料塗膜を塗設する。その後６０℃で２４時間エージングし、次いでスコッチテープＮｏ．６００（３Ｍ社製）巾１２．７ｍｍ、長さ１５ｃｍを気泡の入らないように粘着し、その上をＪＩＳＣ２７０１（１９７５）記載の手動式荷重ロールでならし密着させ、テープ巾に切り出す。このサンプルの塗膜と磁気塗料塗膜と１８０°剥離した時の力を測定し、磁性塗料接着力とした。
評価用塗料：固形分換算で、
▲１▼ウレタン樹脂　ニッポラン２３０４（日本ポリウレタン製）　２５部
▲２▼塩ビ・酢ビ樹脂　エスレックＡ（積水化学製）　　　　　　　５０部
▲３▼分散剤　　レシオンＰ　（理研ビタミン製）　　　　　　　　　１部
▲４▼磁性剤　　ＣＴＸ−８６０（戸田化学製）　　　　　　　　５００部
をメチルエチルケトン／トルエン／シクロヘキサノン混合溶剤に溶解して４０％液とし、サンドグラインダーで２時間分散する。その後架橋剤のコロネートＬ２５部（固形分換算）を添加し、よく攪拌して磁性塗料を得る。
【００６８】
８．ＵＶインキの接着性
サンプルフィルムの塗膜塗設面に紫外線硬化型印刷インキ（東洋インキ製フラッシュドライＦＤＯ紅ＡＰＮ）をＲＩテスター（明製作所製）により印刷した後、中圧水銀灯（８０Ｗ／ｃｍ、一灯式；日本電池製）ＵＶキュア装置でキュアリングを行い、厚み３．０μｍのＵＶインキ層を形成する。このＵＶインキ層上にセロテープ（１８ｍｍ幅；ニチバン製）を１５ｃｍの長さに貼り、この上を２Ｋｇの手動式荷重ロールで一定の荷重を与え、フィルムを固定してセロハンテープの一端を９０゜方向に剥離することにより剥離接着力を評価する。接着性は次の基準で評価する。
ランクＡ：インキ層が全く剥離しない（インキ接着性良好）
ランクＢ：塗膜とインキ層間が部分的に凝集破壊状に剥離する（インキ接着性やや良好）
ランクＣ：塗膜とインキ層間が層状に剥離する（インキ接着性不良）
【００６９】
９．オキサゾリン当量
オキサゾリンを含有する重合体の溶液を凍結乾燥し、これを１Ｈ−ＭＮＲにて分析し、オキサゾリン基に由来する吸収ピーク強度、その他のモノマーに由来する吸収ピーク強度からオキサゾリン等量を算出した。
【００７０】
１０．二次転移点
デュポン製　Ｔｈｅｒｍａｌ　Ａｎａｌｙｓｔ　２０００型　示差熱量計にて、２０℃／分の昇温速度にて測定した。
１１．膨潤率の測定
水性塗液、及びアクリル共重合体の水性液を、ジャーレに５０ｇ入れ、８０℃で７２時間乾燥し、乾燥膜を１ｃｍ２に切り出し、重量を測定する。この重量をＷ０とする。切り出した乾燥膜を、トルエンの入った容器に１時間浸漬し、取り出し重量を測定する。この重量をＷ１とする。これより、下記の式から膨潤率を求める。
膨潤率（％）＝（Ｗ１−Ｗ０）／Ｗ０×１００
【００７１】
［実施例１］
固有粘度（オルソクロロフェノール、３５℃）０．６５ｄｌ／ｇのポリエチレンテレフタレート（ＰＥＴ）９０ｗｔ％と平均粒径０．４μｍの酸化チタン１０ｗｔ％からなる組成物を溶融して冷却ドラム上にキャストし、次いで得られた未延伸フィルムを縦方向に３．６倍延伸した。この一軸延伸フィルムの片面にメタクリル酸メチル（３５ｍｏｌ％）、アクリル酸エチル（２０ｍｏｌ％）、スチレン（１５ｍｏｌ％）、及びアクリル酸２−エチルヘキシル（３０ｍｏｌ％）から作成されたアクリル共重合体（数平均分子量：２１５０００、Ｔｇ＝２１℃、トルエン膨潤率：４８０％）（Ａ−１）５５ｗｔ％、下記式（１−２）で示される繰り返し単位からなり、分子量２７５００の高分子帯電防止剤（Ｂ−１）３０ｗｔ％、２−イソプロペニル−２−オキサゾリン（６３ｍｏｌ％）、メタクリル酸メチル（１４ｍｏｌ％）、メタクリルアミド（２３ｍｏｌ％）からなるオキサゾリン基を含有する重合体（分子量：１０００００、Ｔｇ＝１００℃、オキサゾリン等量＝１５０ｇ（固形分）／等量）（Ｃ−１）１０ｗｔ％、及びポリオキシエチレンラウリルエーテル（Ｄ−１）５ｗｔ％、からなる固形分組成の１０ｗｔ％水性液を４ｇ／ｍ２（ｗｅｔ）の塗布量でマイクログラビアコート法にてフィルムの片面に塗布した。乾燥後、横方向に３．６倍延伸し、２３０℃で熱処理して厚さ１８８μｍのプリペードカード用積層ポリエステルフィルムを得た。このフィルムの特性を表２にまとめて示す。
【００７２】
【化６】
2004082369.tif 000005
【００７３】
［実施例２〜１３］
塗布剤の種類と比率を表１に示すように変える以外は、実施例１と同様にしてプリペードカード用積層ポリエステルフィルムを得た。このフィルムの特性を表２に示す。
【００７４】
尚、表１においてアクリル共重合体の種類（Ａ−２、Ａ−３、Ａ−４、Ａ−５、Ａ−６）は、下記の化合物であることを示す。
（Ａ−２）：メタクリル酸メチル（４０ｍｏｌ％）、アクリル酸エチル（３０ｍｏｌ％）、アクリル酸ブチル（２５ｍｏｌ％）、及びスチレン（５ｍｏｌ％）から作成されたアクリル共重合体（数平均分子量：２３５０００、Ｔｇ＝２７℃、トルエン膨潤率：５７０％）
（Ａ−３）：メタクリル酸メチル（５５ｍｏｌ％）、アクリル酸エチル（３０ｍｏｌ％）、スチレン（１０ｍｏｌ％）、及びＮ−メチロールメタクリルアミド（５ｍｏｌ％）から作成されたアクリル共重合体（数平均分子量：２６００００、Ｔｇ＝５３℃、トルエン膨潤率：８００％）
（Ａ−４）：メタクリル酸メチル（１０ｍｏｌ％）、アクリル酸エチル（５ｍｏｌ％）、アクリル酸ブチル（７５ｍｏｌ％）、及びスチレン（１０ｍｏｌ％）から作成されたアクリル共重合体（数平均分子量：２６００００、Ｔｇ＝−２２℃）
（Ａ−５）：メタクリル酸メチル（３５ｍｏｌ％）、アクリル酸エチル（５０ｍｏｌ％）、アクリロニトリル（１０ｍｏｌ％）、及びＮ−メチロールメタクリルアミド（５ｍｏｌ％）から作成されたアクリル共重合体（数平均分子量：２６００００、Ｔｇ＝２８℃、トルエン膨潤率：１２０％）
（Ａ−６）：スチレン（５０ｍｏｌ％）、アクリル酸−２−エチルヘキシル（５０ｍｏｌ％）から作成されたアクリル共重合体（数平均分子量：２４００００、Ｔｇ＝６℃、トルエン膨潤率：トルエンに溶解）
表１において、帯電防止剤（Ｂ−２）、オキサゾリン基を有する重合体（Ｃ−２、Ｃ−３）は、下記の化合物であることを示す。
（Ｂ−２）：下記式（１−３）で示される繰り返し単位からなり、分子量２９０００の高分子帯電防止剤
【００７５】
【化７】
2004082369.tif 000006
【００７６】
（Ｃ−２）：２−イソプロペニル−２−オキサゾリン（３３ｍｏｌ％）、メタクリル酸メチル（１５ｍｏｌ％）、メタクリルアミド（４６ｍｏｌ％）、及びメタクリル酸エチレンオキサイド付加体（付加数：９）（６ｍｏｌ％）からなるオキサゾリン基を含有する重合体（分子量：７００００、Ｔｇ＝６０℃、オキサゾリン等量＝２２０ｇ（固形分）／等量）
（Ｃ−３）：２−イソプロペニル−２−オキサゾリン（２０ｍｏｌ％）、スチレン（３８ｍｏｌ％）、アクリル酸ブチル（４２ｍｏｌ％）からなるオキサゾリン基を含有する重合体（分子量：８００００、Ｔｇ＝０℃、オキサゾリン等量＝５５５ｇ（固形分）／等量）
【００７７】
［実施例１４］
ポリエチレンテレフタレート（ＰＥＴ）をポリエチレンナフタレート（ＰＥＮ：固有粘度０．６０ｄｌ／ｇ、Ｔｇ１２１℃）に変える以外は、実施例１と同様にしてプリペードカード用積層ポリエステルフィルムを得た。このフィルムの特性を表２にまとめて示す。
【００７８】
［比較例１〜１１］
塗布剤の種類と比率を表１に示すように変える以外は、実施例１と同様にしてプリペードカード用積層ポリエステルフィルムを得た。このフィルムの特性を表２にまとめて示す。
【００７９】
［比較例１２］
固形分組成をアクリル共重合体（Ａ−１）７０ｗｔ％、帯電防止剤をポリスチレンスルホン酸ナトリウム（Ｂ−３）２５ｗｔ％、及びポリオキシエチレンノニルフェニルエーテル（Ｄ−２）５ｗｔ％からなる組成に変更する以外は、実施例１と全く同様にしてプリペードカード用積層ポリエステルフィルムを得た。このフィルムの特性を表２にまとめて示す。
【００８０】
［比較例１３］
固形分組成をアクリル共重合体（Ａ−１）７０ｗｔ％、ドデシルベンゼンスルホン酸ナトリウム（Ｂ−４）２５ｗｔ％、及びポリオキシエチレンノニルフェニルエーテル（Ｄ−２）５ｗｔ％からなる組成に変更する以外は、実施例１と全く同様にしてプリペードカード用積層ポリエステルフィルムを得た。このフィルムの特性を表２にまとめて示す。
【００８１】
［比較例１４］
実施例１において、組成物をコーテイングせずに得た二軸延伸ポリエステルフィルムの特性を表２にまとめて示す。
【００８２】
【表１】
2004082369.tif 000007
【００８３】
【表２】
2004082369.tif 000008
【００８４】
【発明の効果】
本発明におけるプリペードカード用積層ポリエステルフィルムは、従来のものに比べて、感熱記録層との接着性に優れ、しかも低湿度下における帯電防止性、背面転写性、耐削れ性、耐ブロッキング性、回収性、印刷性等に優れた、磁気カード、例えばテレホンカード、オレンジカード、パチンコカード、磁気乗車券、ポイントカード、アミューズメントでの入場券等のフィルムとして有用である。